【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
少なくとも１つのエチレン／α−オレフィン共重合体を含む発泡体であって、発泡体の密度が１５０ｋｇ／ｍ３超〜５００ｋｇ／ｍ３であり、かつ、前記エチレン／α−オレフィン共重合体が、
（ａ）１．７〜３．５のＭｗ／Ｍｎ、少なくとも１つの融点Ｔｍ（℃）、および、密度ｄ（ｇ／ｃｍ３）を有し、この場合、Ｔｍおよびｄの数値は下記の関係に対応する：
Ｔｍ≧−２００２．９＋４５３８．５（ｄ）−２４２２．２（ｄ）２；または
（ｂ）１．７〜３．５のＭｗ／Ｍｎを有し、かつ、融解熱ΔＨ（Ｊ／ｇ）、および、最高ＤＳＣピークと最高ＣＲＹＳＴＡＦピークとの温度差として定義されるデルタ量ΔＴ（℃）によって特徴づけられ、この場合、ΔＴおよびΔＨの数値は下記の関係を有する：
ΔＨが０よりも大きく、１３０Ｊ／ｇまでである場合、ΔＴ＞−０．１２９９（ΔＨ）＋６２．８１
ΔＨが１３０Ｊ／ｇよりも大きい場合、ΔＴ≧４８℃
ここで、ＣＲＹＳＴＡＦピークは、累積ポリマーの少なくとも５パーセントを使用して求められ、ポリマーの５パーセント未満が特定可能なＣＲＹＳＴＡＦピークを有するならば、ＣＲＹＳＴＡＦ温度は３０℃である；または
（ｃ）エチレン／α−オレフィン共重合体の圧縮成形フィルムを用いて測定された、３００パーセントのひずみおよび１サイクルでの弾性回復率Ｒｅ（パーセント）によって特徴づけられ、および、密度ｄ（ｇ／ｃｍ３）を有し、この場合、Ｒｅおよびｄの数値は、エチレン／α−オレフィン共重合体が架橋相を実質的に有しないとき、下記の関係を満たす：
Ｒｅ＞１４８１−１６２９（ｄ）；または
（ｄ）ＴＲＥＦを使用して分画されたとき、４０℃と１３０℃との間で溶出する分子分画を有し、この場合、分子分画は、同じ温度間で溶出する比較対象となるランダムエチレン共重合体分画のコモノマーモル含有量よりも少なくとも５パーセント大きいコモノマーモル含有量を有することを特徴とし、ここで、前記比較対象となるランダムエチレン共重合体は同じコモノマーを含み、かつ、メルトインデックス、密度およびコモノマーモル含有量（ポリマー全体に基づく）を、エチレン／α−オレフィン共重合体のメルトインデックス、密度およびコモノマーモル含有量から１０パーセント以内で有する；または
（ｅ）２５℃での貯蔵弾性率Ｇ’（２５℃）と、１００℃での貯蔵弾性率Ｇ’（１００℃）とを有し、Ｇ’（２５℃）対Ｇ’（１００℃）の比率が１：１〜９：１の範囲にある、
発泡体。
【請求項２】
前記エチレン／α−オレフィン共重合体が、１．７〜３．５のＭｗ／Ｍｎ、少なくとも１つの融点Ｔｍ（℃）、および、密度ｄ（ｇ／ｃｍ３）を有し、この場合、Ｔｍおよびｄの数値は、下記の関係：
Ｔｍ≧８５８．９１−１８２５．３（ｄ）＋１１１２．８（ｄ）２
に対応する、請求項１に記載の発泡体。
【請求項３】
前記エチレン／α−オレフィン共重合体が１．７〜３．５のＭｗ／Ｍｎを有し、かつ、融解熱ΔＨ（Ｊ／ｇ）、および、最高ＤＳＣピークと最高ＣＲＹＳＴＡＦピークとの温度差として定義されるデルタ量ΔＴ（℃）によって特徴づけられ、この場合、ΔＴおよびΔＨの数値は下記の関係を有する：
ΔＨが０よりも大きく、１３０Ｊ／ｇまでである場合、ΔＴ＞−０．１２９９（ΔＨ）＋６２．８１
ΔＨが１３０Ｊ／ｇよりも大きい場合、ΔＴ≧４８℃
ここで、ＣＲＹＳＴＡＦピークは、累積ポリマーの少なくとも５パーセントを使用して求められ、ポリマーの５パーセント未満が特定可能なＣＲＹＳＴＡＦピークを有するならば、ＣＲＹＳＴＡＦ温度は３０℃である、請求項１に記載の発泡体。
【請求項４】
前記エチレン／α−オレフィン共重合体が、エチレン／α−オレフィン共重合体の圧縮成形フィルムを用いて測定された、３００パーセントのひずみおよび１サイクルでの弾性回復率Ｒｅ（パーセント）によって特徴づけられ、および、密度ｄ（ｇ／ｃｍ３）を有し、この場合、Ｒｅおよびｄの数値は、エチレン／α−オレフィン共重合体が架橋相を実質的に有しないとき、下記の関係：
Ｒｅ＞１４８１−１６２９（ｄ）
を満たす、請求項１に記載の発泡体。
【請求項５】
Ｒｅおよびｄの数値が、下記の関係：
Ｒｅ＞１４８１−１６２９（ｄ）
を満たす、請求項１に記載の発泡体。
【請求項６】
Ｒｅおよびｄの数値が、下記の関係：
Ｒｅ＞１５０１−１６２９（ｄ）
を満たす、請求項１に記載の発泡体。
【請求項７】
Ｒｅおよびｄの数値が、下記の関係：
Ｒｅ＞１５１１−１６２９（ｄ）
を満たす、請求項１に記載の発泡体。
【請求項８】
前記エチレン／α−オレフィン共重合体が、ＴＲＥＦを使用して分画されたとき、４０℃と１３０℃との間で溶出する分子分画を有し、この場合、分子分画は、同じ温度間で溶出する比較対象となるランダムエチレン共重合体分画のコモノマーモル含有量よりも少なくとも５パーセント大きいコモノマーモル含有量を有することを特徴とし、ここで、前記比較対象となるランダムエチレン共重合体は同じコモノマーを含み、かつ、メルトインデックス、密度およびコモノマーモル含有量（ポリマー全体に基づく）を、エチレン／α−オレフィン共重合体のメルトインデックス、密度およびコモノマーモル含有量から１０パーセント以内で有する、請求項１に記載の発泡体。
【請求項９】
前記エチレン／α−オレフィン共重合体が、２５℃での貯蔵弾性率Ｇ’（２５℃）と、１００℃での貯蔵弾性率Ｇ’（１００℃）とを有し、Ｇ’（２５℃）対Ｇ’（１００℃）の比率が１：１〜９：１の範囲にある、請求項１に記載の発泡体。
【請求項１０】
前記エチレン／α−オレフィン共重合体におけるα−オレフィンが、スチレン、プロピレン、１−ブテン、１−ヘキセン、１−オクテン、４−メチル−１−ペンテン、ノルボルネン、１−デセン、１，５−ヘキサジエン、または、それらの組合せである、請求項１に記載の発泡体。
【請求項１１】
前記エチレン／α−オレフィン共重合体が架橋剤または放射線によって架橋される、請求項１に記載の発泡体。
【請求項１２】
５％を超えるゲルをＡＳＴＭ  Ｄ−２７６５−８４の方法Ａにより含有する、請求項１１の発泡体。
【請求項１３】
発泡剤、架橋剤、安定性制御剤、核剤、フィラー、顔料、酸化防止剤、酸スカベンジャー、ＵＶ安定化剤、難燃剤、滑剤、加工助剤、押出し助剤、発泡剤活性化剤、架橋助剤、または、それらの組合せである添加剤を少なくともさらに含む、請求項１に記載の発泡体。
【請求項１４】
エチレン−酢酸ビニルコポリマー（ＥＶＡ）をさらに含む、請求項１に記載の発泡体。
【請求項１５】
（ｉ）発泡剤；
（ｉｉ）架橋剤；および
（ｉｉｉ）少なくとも１つのエチレン／α−オレフィン共重合体
を含む発泡性組成物であって、前記エチレン／α−オレフィン共重合体が、
（ａ）１．７〜３．５のＭｗ／Ｍｎ、少なくとも１つの融点Ｔｍ（℃）、および、密度ｄ（ｇ／ｃｍ３）を有し、この場合、Ｔｍおよびｄの数値は下記の関係に対応する：
Ｔｍ≧−２００２．９＋４５３８．５（ｄ）−２４２２．２（ｄ）２；または
（ｂ）１．７〜３．５のＭｗ／Ｍｎを有し、かつ、融解熱ΔＨ（Ｊ／ｇ）、および、最高ＤＳＣピークと最高ＣＲＹＳＴＡＦピークとの温度差として定義されるデルタ量ΔＴ（℃）によって特徴づけられ、この場合、ΔＴおよびΔＨの数値は下記の関係を有する：
ΔＨが０よりも大きく、１３０Ｊ／ｇまでである場合、ΔＴ＞−０．１２９９（ΔＨ）＋６２．８１
ΔＨが１３０Ｊ／ｇよりも大きい場合、ΔＴ≧４８℃
ここで、ＣＲＹＳＴＡＦピークは、累積ポリマーの少なくとも５パーセントを使用して求められ、ポリマーの５パーセント未満が特定可能なＣＲＹＳＴＡＦピークを有するならば、ＣＲＹＳＴＡＦ温度は３０℃である；または
（ｃ）エチレン／α−オレフィン共重合体の圧縮成形フィルムを用いて測定された、３００パーセントのひずみおよび１サイクルでの弾性回復率Ｒｅ（パーセント）によって特徴づけられ、および、密度ｄ（ｇ／ｃｍ３）を有し、この場合、Ｒｅおよびｄの数値は、エチレン／α−オレフィン共重合体が架橋相を実質的に有しないとき、下記の関係を満たす：
Ｒｅ＞１４８１−１６２９（ｄ）；または
（ｄ）ＴＲＥＦを使用して分画されたとき、４０℃と１３０℃との間で溶出する分子分画を有し、この場合、分子分画は、同じ温度間で溶出する比較対象となるランダムエチレン共重合体分画のコモノマーモル含有量よりも少なくとも５パーセント大きいコモノマーモル含有量を有することを特徴とし、ここで、前記比較対象となるランダムエチレン共重合体は同じコモノマーを含み、かつ、メルトインデックス、密度およびコモノマーモル含有量（ポリマー全体に基づく）を、エチレン／α−オレフィン共重合体のメルトインデックス、密度およびコモノマーモル含有量から１０パーセント以内で有する；または
（ｅ）２５℃での貯蔵弾性率Ｇ’（２５℃）と、１００℃での貯蔵弾性率Ｇ’（１００℃）とを有し、Ｇ’（２５℃）対Ｇ’（１００℃）の比率が１：１〜９：１の範囲にある、
発泡性組成物。
【請求項１６】
請求項１に記載される発泡体を含む発泡品。
【請求項１７】
履き物用品である、請求項１６に記載の発泡品。